(57)【要約】  【解決手段】  本発明のプリント配線基板は、縁フィルムと、該絶縁フィルムの表面に形成された配線パターンと、該配線パターンのインナーリードおよびアウターリードからなる端子部分が露出するように形成されたソルダーレジスト層とを有するプリント配線基板であって、該ソルダーレジスト層が、インナーリード側ソルダーレジスト層と、アウターリード側ソルダーレジスト層とに区分けして形成されたおり、該インナーリード側ソルダーレジスト層が、難燃性を有すると共に該プリント配線基板に実装される電子部品の封止樹脂に対して高い親和性を有する樹脂組成物(１)から形成されており、該アウターリード側ソルダーレジスト層が、難燃性を有すると共に、上記樹脂組成物(1)から形成されたインナーリード側ソルダーレジスト層よりも軟質であり、かつ該電子部品の封止樹脂に対する親和性が低い樹脂組成物(2)により形成されてなることを特徴としている  【効果】  本発明によればPDP用として特に好適なプリント配線基板及び半導体装置が得られる。【選択図】図２
2006073966.tif 000002
【特許請求の範囲】
【請求項１】
絶縁フィルムと、該絶縁フィルムの表面に形成された配線パターンと、該配線パターンのインナーリードおよびアウターリードからなる端子部分が露出するように形成されたソルダーレジスト層とを有するプリント配線基板であって、該ソルダーレジスト層が、配線パターンのインナーリード側に形成されたインナーリード側ソルダーレジスト層と、該インナーリード側ソルダーレジスト層のアウターリード側に形成されたアウターリード側ソルダーレジスト層とに区分けして形成されたおり、該インナーリード側に設けられるインナーリード側ソルダーレジスト層が、難燃性を有すると共に該プリント配線基板に実装される電子部品の封止樹脂に対して高い親和性を有する樹脂組成物(１)から形成されており、そして、該インナーリード側ソルダーレジスト層のアウターリード側に形成されているアウターリード側ソルダーレジスト層が、難燃性を有すると共に、上記樹脂組成物(1)か
ら形成されたインナーリード側ソルダーレジスト層よりも軟質であり、かつ該電子部品の封止樹脂に対する親和性が低い樹脂組成物(2)により形成されてなることを特徴とするプ
リント配線基板。
【請求項２】
上記実装された電子部品を封止する樹脂が、エポキシ系封止樹脂、ウレタン系封止樹脂、アクリル系封止樹脂およびポリイミド系封止樹脂よりなる群から選ばれる少なくとも一種類の封止樹脂であることを特徴とする請求項第1項記載のプリント配線基板。
【請求項３】
上記インナーリード側ソルダーレジスト層を形成する樹脂組成物(1)が、実装された電
子部品を封止する樹脂と、同一または近似した構造を有する樹脂を含有することを特徴とする請求項第1項記載のプリント配線基板。
【請求項４】
上記インナーリード側ソルダーレジスト層を形成する樹脂組成物(1)が、アウターリー
ド側ソルダーレジスト層よりも硬質な、エポキシ樹脂を含有する樹脂組成物(1)であるこ
とを特徴とする請求項第1項記載のプリント配線基板。
【請求項５】
上記アウターリード側ソルダーレジスト層を形成する樹脂組成物(2)が、ポリイミド樹
脂と、難燃剤とを含有することを特徴とする請求項第1項記載のプリント配線基板。
【請求項６】
上記封止樹脂が、エポキシ系封止樹脂であり、インナーリード側ソルダーレジスト層を形成する樹脂がエポキシ系樹脂であり、アウターリード側ソルダーレジスト層が難燃剤を含有するポリイミド系樹脂から形成されていることを特徴とする請求項第1項記載のプリ
ント配線基板。
【請求項７】
上記アウターリード側ソルダーレジスト層に難燃性を賦与する難燃剤が、有機リン系難燃化剤および無機系難燃化剤よりなる群から選ばれる少なくとも一種類の難燃剤であることを特徴とする請求項第1項記載のプリント配線基板。
【請求項８】
上記有機リン系難燃剤が、含窒素リン化合物であることを特徴とする請求項第７項記載のプリント配線基板。
【請求項９】
上記区画されて形成されたインナーリード側ソルダーレジスト層とアウターリード側ソルダーレジスト層との境界において、インナーリード側ソルダーレジスト層とアウターリード側ソルダーレジスト層とが重複して形成されていることを特徴とする請求項第1項記
載のプリント配線基板。
【請求項１０】
上記プリント配線基板のUL-94V規格の難燃性が、V＝０を満たすことを特徴とする請求
項第1項乃至第９項のいずれかの項記載のプリント配線基板。
【請求項１１】
上記プリント配線基板がアウターリード側ソルダーレジスト層のある領域で折り曲げて使用するものであることを特徴とする請求項第１項乃至第１０項のいずれかの項記載のプリント配線基板。
【請求項１２】
上記請求項1乃至１１項のいずれかの項記載のプリント配線基板のインナーリードに電
子部品が実装され、少なくとも該電子部品とインナーリードとの接合部分が封止樹脂で封止されていることを特徴とする半導体装置。
【請求項１３】
上記封止樹脂が、エポキシ樹脂からなることを特徴とする請求項第１２項記載の半導体装置。
【請求項１４】
上記プリント配線基板のインナーリード側ソルダーレジスト層の縁部に封止樹脂が重複して形成されていることを特徴とする請求項第１３項記載の半導体装置。
【請求項１５】
上記半導体装置のUL-94V規格の難燃性が、V＝０を満たすことを特徴とする請求項第1２項乃至第１４項のいずれかの項記載の半導体装置。
【請求項１６】
上記半導体装置が、６０V以上の電圧を印加して使用するものであることを特徴とする
請求項第１２項記載の半導体装置。
【発明の詳細な説明】
【技術分野】
【０００１】
本発明は、全体として難燃性を呈するプリント配線基板およびこのプリント配線基板に電子部品が実装されて樹脂封止された半導体装置に関する。さらに詳しくは本発明は、液晶表示装置、特にプラズマディスプレイパネル（PDP）などを駆動させるための印加電圧
が高い（例えば８０V）電子部品を実装するのに特に適したプリント配線基板およびPDPなどの装置を駆動させる電子部品が実装された半導体装置に関する。
【背景技術】
【０００２】
表示装置としてCRTに代わって液晶表示装置（LCD)が使用されるようになってきており
、さらに最近では、壁掛けテレビなどとしてLCDよりもコントラストが高く、視野角の広
いプラズマディスプレイパネル（PDP）が使用されるようになってきている。
【０００３】
このようなPDPを駆動させるためには、通常は６０V以上の電圧をかける必要があり、LCD駆動用の半導体装置とは異なる態様が必要になる。特にPDP用のフィルムキャリアは、印加電圧が高いので、電圧印加に伴う発熱が問題になり、PDP用のフィルムキャリアを難燃
性にすることが望ましい。
【０００４】
一般にフィルムキャリアは、ポリイミド等の絶縁フィルム上に銅等の導電性金属から形成された配線パターンを有しており、そして、この配線パターンは、端子部分を除いてソルダーレジスト層で被覆されている。このようなフィルムキャリアにおいてソルダーレジスト層が最も耐熱性が低く、フィルムキャリアを難燃性にするためには、このソルダーレジスト層を難燃性にする必要がある。
【０００５】
難燃性のソルダーレジストに関しては特許文献１（特開2001-335676号公報）に、エポ
キシ樹脂にホスファゼン化合物を配合した難燃性の樹脂組成物が開示されている。この特許文献１に開示されているホスファゼン化合物を配合したエポキシ樹脂組成物は難燃性であるが、このような難燃剤を配合したエポキシ樹脂組成物は、硬度が高いことから折り曲げて使用することができない。フィルムキャリアを使用する際には、実装される電子部品のバンプ電極およびプリント配線基板のインナーリードによって形成される電気的接合部分を封止樹脂性で封止する必要がある。ところが上記特許文献１に記載されているような難燃性エポキシ樹脂組成物を用いて形成されたソルダーレジスト層は反りが大きく電子部品を位置精度よく実装できにくいという問題がある。また、PDP用のフィルムキャリアも
、表示装置筐体をできるだけ小さくするために、LCD用のフィルムキャリアと同様に折り
曲げて使用されることが多いが、例えば上記特許文献１に記載されているような難燃性エポキシ樹脂組成物は一般に、形成されたソルダーレジスト層がフィルムキャリアを折り曲げて使用するのに適するような可撓性は有していない。
【０００６】
フィルムキャリアを折り曲げて使用することに関しては、例えば特許文献２（特開平11-74317号公報）には、ソルダーレジスト層を形成する樹脂組成物として、特定のウレタン樹脂が折り曲げて使用するフィルムキャリアのソルダーレジスト層を形成するのに好適であることが示されている。すなわち、特許文献２では、折り曲げて使用するフィルムキャリアにおいては、軟質である特定のウレタン樹脂を用いることにより、断線などが生じにくいフィルムキャリアが得られることが示されている。しかしながら、ここで使用されている特定のウレタン樹脂も難燃性ではなく、この特定のウレタン樹脂を用いてソルダーレジスト層を形成しても、PDP用のフィルムキャリアに必要とされる難燃性を有するフィル
ムキャリアを得ることはできない。
【０００７】
このようなフィルムキャリアの難燃性の問題とは全く別の問題として、フィルムキャリアに生ずる反り変形を解消するために、特許文献３（特開平6-283575号公報）には、異なる特性のソルダーレジスト用樹脂組成物を区分けして塗布することが開示されている。すなわち、特許文献３には、封止樹脂との接着性を改善するために、インナーリード周縁部に封止樹脂と親和性のよい樹脂からなるソルダーレジスト層を形成し、その周囲にポリイミドのようにフィルムキャリアに反り変形を生じさせにくい樹脂を用いてソルダーレジスト層を形成することにより、IC封止樹脂、導体、絶縁フィルムとの密着性を損なうことなく、そりを小さくしてアウターリードの接着時の作業性および歩留まりを向上させることにより、結果として信頼性の高い半導体装置を製造できるとの効果を奏する発明が開示されている。
【０００８】
しかしながら、上記特許文献３に記載されたフィルムキャリアにおいて形成されているソルダーレジスト層は難燃性には至らないので、PDP用のフィルムキャリアとしては使用
することができない。
【０００９】
このように従来のフィルムキャリアにおいては、印加電圧が低いためにフィルムキャリアに難燃性を賦与する必然性は低く、また、特許文献１に示すようにソルダーレジスト用の樹脂組成物として、難燃性樹脂組成物も提案されているが、電子部品の密封樹脂との密着性、配線パターンとの密着性、折り曲げ性など、実際にソルダーレジスト層を形成してみると、ソルダーレジスト層に必要とされる全ての特性を満たすものは知られていない。また、異なる特性を有する複数のソルダーレジスト層を併設することも知られているが、従来のフィルムキャリアにおいては印加電圧が低い（具体低には高い場合であっても４０Vには至らない）ために、フィルムキャリアを難燃性にしなければならない必然性がなく
、従って、フィルムキャリアの難燃性に関しては考慮されていないのが現実である。
【特許文献１】特開2001-335676号公報
【特許文献２】特開平11-74317号公報
【特許文献３】特開平6-283575号公報
【発明の開示】
【発明が解決しようとする課題】
【００１０】
本発明は、PDP用の半導体装置のように高い印加電圧をかける半導体装置に好適に用い
ることができるプリント配線基板およびこのようなプリント配線基板を用いた半導体装置を提供することを目的としている。
【００１１】
さらに、本発明は、上記のように高い印加電圧をかける半導体装置を製造することができるプリント配線基板であって、それ自体が全体として難燃性を示すプリント配線基板およびこの難燃性プリント配線基板から形成された難燃性の半導体装置を提供することを目的としている。
【００１２】
特に本発明はPDP用のプリント配線基板に必要な難燃性を有し、かつ、封止樹脂との密
着性、折り曲げ性、反り変形防止性に優れたPDP用に特に適したプリント配線基板および
半導体装置を提供することを目的としている。
【課題を解決するための手段】
【００１３】
本発明のプリント配線基板は、絶縁フィルムと、該絶縁フィルムの表面に形成された配線パターンと、該配線パターンのインナーリードおよびアウターリードからなる端子部分が露出するように形成されたソルダーレジスト層とを有するプリント配線基板であって、該ソルダーレジスト層が、配線パターンのインナーリード側に形成されたインナーリード側ソルダーレジスト層と、該インナーリード側ソルダーレジスト層のアウターリード側に形成されたアウターリード側ソルダーレジスト層とに区分けして形成されたおり、該イン
ナーリード側に設けられるインナーリード側ソルダーレジスト層が、難燃性を有すると共に該プリント配線基板に実装される電子部品の封止樹脂に対して高い親和性を有する樹脂組成物(１)から形成されており、そして、該インナーリード側ソルダーレジスト層のアウターリード側に形成されているアウターリード側ソルダーレジスト層が、難燃性を有すると共に、上記樹脂組成物(1)から形成されたインナーリード側ソルダーレジスト層よりも
軟質であり、かつ該電子部品の封止樹脂に対する親和性が低い樹脂組成物(2)により形成
されてなることを特徴としている。
【００１４】
本発明の半導体装置には、６０V以上の電圧が印加させることができる。すなわち、本
発明の半導体装置は６０V以上の電圧を印加するPDP用の半導体装置として好適に使用することができる。
【００１５】
本発明のプリント配線基板は、電子部品の封止樹脂と接触するインナーリード側ソルダーレジスト層を形成ために、難燃性を有すると共に封止樹脂と親和性が高い樹脂（例：エポキシ樹脂）を含有する樹脂組成物(１)を使用しているので、電子部品を実装後に塗設される封止樹脂との密着性がよく、さらに、このインナーリード側ソルダーレジスト層のアウターリード側に、難燃剤を含有し、上記インナーリード側ソルダーレジスト層と密着性がよく、しかもインナーリード側ソルダーレジスト層形成樹脂よりも軟質の樹脂を含有する樹脂組成物(２)を用いてアウターリード側ソルダーレジスト層を形成しているので、本発明のプリント配線基板全体をUL-94V規格のV=０あるいはVTM ０の難燃性にすることができる。また、プリント配線基板に電子部品を実装して樹脂封止しても、封止樹脂とインナーリード側ソルダーレジスト層が封止樹脂と親和性が高いので、電子部品を封止樹脂で良好に封止することができ、このようにして形成された半導体装置は、全体としてUL-94V規格のV=０あるいはVTM ０の難燃性を呈するようになる。
【００１６】
従って、本発明の半導体装置に６０V以上の高い印加電圧をかけることができ、PDPを安全に駆動させることができる。
このように本発明のプリント配線基板および半導体装置は、UL-94V規格のV=０あるいはVTM ０の難燃性であるけれども、このようにプリント配線基板あるいは半導体装置に難燃性を賦与することによってもこのプリント配線基板の折り曲げ特性、実装された電子部品の封止樹脂との密着性などの特性が低下しない。
【発明の効果】
【００１７】
上記のように本発明によれば、難燃性を有すると共に封止樹脂との密着性に優れた樹脂を含有する樹脂組成物(１)を用いてインナーリード側ソルダーレジスト層を形成し、このインナーリード側ソルダーレジスト層のアウターリード側に、インナーリード側ソルダーレジスト層との親和性に優れた高い難燃性を有する樹脂組成物(２)を使用してアウターリード側ソルダーレジスト層を形成することで、このプリント配線基板が全体としてUL-94V規格のV=０あるいはそれ以上の優れた難燃性を示すと共に、インナーリード側ソルダーレジスト層と封止樹脂との密着性が優れているので、電子部品を実装した後、この電子部品を封止樹脂により良好に封止することができる。さらに、アウターリード側ソルダーレジスト層を形成する樹脂組成物(２)は例えば難燃剤を添加して高い難燃性を発現させた反りの小さな樹脂であり、この樹脂はインナーリード側ソルダーレジスト層を形成する樹脂と親和性が高く、インナーリード側ソルダーレジスト層とアウターリード側ソルダーレジスト層との境界部においても両者は良好に密着し、剥離などが生ずることはない。また、アウターリード側ソルダーレジスト層に折り曲げ部を有する場合にも良好な折り曲げ性を有している。
【００１８】
そして、本発明のプリント配線基板および半導体装置は、難燃剤を含有するアウターリード側ソルダーレジスト層を形成することで全体としてUL-94V規格のV=０あるいはVTM ０
の難燃性を有する。従って、本発明のプリント配線基板および半導体装置は、６０V以上
の高い印加電圧をかけるPDP用のプリント配線基板あるいは半導体装置として好適である
。
【発明を実施するための最良の形態】
【００１９】
次に本発明のプリント配線基板および半導体装置について具体的に説明する。
図１は本発明のプリント配線基板の例を示す平面図であり、図２は、本発明のプリント配線基板の例を示す断面図である。図２に示すプリント配線基板には電子部品が実装された例が示されている。
【００２０】
図１および図２に示されるように、本発明のプリント配線基板１０は、絶縁フィルム１１と、この絶縁フィルム１１表面に形成された配線パターン１３と、この配線パターン１３の表面に形成されたソルダーレジスト層２０とを有する。
【００２１】
本発明で使用する絶縁フィルム１１としては、ポリイミドフィルム、ポリイミドアミドフィルム、ポリエステルフィルム、ポリフェニレンサルファイドフィルム、ポリエーテルイミドフィルム、フッ素樹脂フィルムおよび液晶ポリマーフィルム等を挙げることできる。すなわち、これらの絶縁フィルム１１は、エッチングの際に使用されるエッチング液、あるいは、洗浄の際に使用されるアルカリ溶液などに侵食されることがない程度に耐酸・耐アルカリ性を有し、さらに電子部品を実装する際などの加熱によって大きく熱変形しない程度の耐熱性を有している。こうした特性を有する絶縁フィルム１１としては、ポリイミドフィルムが好ましい。
【００２２】
このような絶縁フィルム１１は、通常は５〜１５０μｍ、好ましくは５〜１２５μｍ、特に好ましくは２５〜７５μｍの平均厚さを有している。
このような絶縁フィルム１１の幅方向の縁部近傍には、このフィルムを搬送し、さらにこのフィルムの位置決め手段となるスプロケットホール１２が形成されていてもよい。また、このプリント配線基板１０には、電子部品を実装するためのデバイスホール、さらに、このプリント配線基板の位置決めをする位置決め孔、出力用スリットなど、必要な貫通孔が形成されていてもよい。上記のように本発明は電子部品を実装するためのデバイスホールを形成したTABテープであっても、デバイスホールのないCOFテープであってもよい。
【００２３】
さらに、本発明のプリント配線基板１０には、明確な折り曲げ位置を形成するために、折り曲げ用のスリットが形成されていてもよい。
上記のような絶縁フィルム１１の表面には配線パターン１３が形成されており、この配線パターン１３は、通常は絶縁フィルム１１の表面に形成された導電性層を選択的にエッチングすることにより形成される。
【００２４】
ここで導電性金属としては、銅、銅合金、アルミニウム、アルミニウム合金などを挙げることができる。導電性金属は、絶縁フィルム１１上に直接析出させた二層テープとすることもできる。この場合に、絶縁フィルムと導電性金属箔とを接着剤を介して積層した三層テープや、絶縁フィルム上にニッケル、クロムなどの他の金属を蒸着させて基材金属層を形成した後、この基材金属層の表面に導電性金属を析出させることができる。また導電性金属は、導電性金属箔として絶縁フィルム１１の表面に貼着することもできる。ここで導電性金属層としては、銅箔、アルミニウム箔などを使用することができる。本発明において導電性金属箔として銅箔を使用する場合に、電解銅箔、圧延銅箔のいずれをも使用することができる。
【００２５】
本発明において、上記のような導電性金属の厚さは、形成しようとする配線パターン１４の線幅に対応して設置されるが、通常は２〜７０μｍ、好ましくは６〜３５μｍの範囲
内にある。
【００２６】
上記のようにして絶縁フィルム１１の表面に積層された導電性金属の表面に、感光性樹脂層を露光・現像することにより、樹脂パターンを形成する。
次いで、形成された樹脂パターンをマスキング材として導電性金属を選択的にエッチングすることにより、配線パターン１３を形成することができる。
【００２７】
配線パターン１３には、電子部品３０を実装するインナーリード１５（入力側インナーリード端子15aと出力側インナーリード端子15bとを有する）と、入力端子および出力端子であるアウターリード１４（入力側アウターリード端子14aと出力側アウターリード14bとを有する）が形成されている。本発明のプリント配線基板１０においては、このインナーリード１５およびアウターリード１４が露出するように、ソルダーレジスト層２０を形成する。そして、本発明のプリント配線基板１０において、ソルダーレジスト層２０は、インナーリート側ソルダーレジスト層２１とアウターリード側ソルダーレジスト層２２とに区分けされて形成されている。
【００２８】
本発明において、インナーリート側ソルダーレジスト層２１は、難燃性を有すると共に実装された電子部品３０を封止する封止樹脂３２に対する親和性の高い樹脂を含有する樹脂組成物(１)を用いて形成されている。ここに親和性が高いとは、ソルダーレジスト層が形成されたプリント配線基板の上に封止樹脂を一滴たらし、キュア後、この封止樹脂のほぼ中心を通るようにプリント配線基板を２つ折にした場合、封止樹脂がソルダーレジスト層から剥離せずに、ソルダーレジストが絶縁フィルム側で剥がれることをいう。
【００２９】
実装された電子部品３０を封止する封止樹脂３２としては、通常は、エポキシ系封止樹脂などが使用され、本発明でインナーリード側ソルダーレジスト層２１を形成する樹脂組成物中には、上記のような封止樹脂に対する親和性に優れると共に難燃性を有する樹脂が配合されている。このような封止樹脂３２との親和性に優れる樹脂としては、封止樹脂の骨格と同一あるいは近似した骨格を有する樹脂を挙げることができる。例えば、封止樹脂３２としてエポキシ系封止樹脂を使用する場合には、同一あるいは近似した骨格を有する樹脂としては、例えば、エポキシ樹脂、エポキシ変性アクリル樹脂、エポキシ変性アルキッド樹脂、エポキシ変性メラミン樹脂などを挙げることができる。封止樹脂３２がエポキシ系封止樹脂である場合には、インナーリード側ソルダーレジスト層を上記のような樹脂の中でもエポキシ樹脂あるいはエポキシ変性樹脂で形成することが好ましい。
【００３０】
上記のようなインナーリード側ソルダーレジスト層２１を形成する樹脂組成物(1)中に
は、例えばエポキシ樹脂のようなインナーリード側ソルダーレジスト層２１を形成する樹脂およびその硬化剤が配合されており、さらに必要により無機充填剤、難燃剤などが配合されていてもよい。すなわち、この樹脂組成物(1)は、封止樹脂３２と良好な親和性を有
するインナーリード側ソルダーレジスト層２１を形成するものであり、このようにインナーリード側ソルダーレジスト層２１を形成することによって封止樹脂との接合性が良好になると共に、プリント配線基板全体を難燃性にすることができる。なお、ここで使用される樹脂組成物(1)は、スクリーン印刷が可能な粘度を有しており、通常は、有機溶媒溶液
または有機溶媒分散液として使用される。
【００３１】
上記のようなエポキシ樹脂などを用いたインナーリード側ソルダーレジスト層２１は、電子部品実装部１６に面してインナーリード１５とバンプ電極３１とが電気的に接続可能なようにインナーリード１５の先端が露出させて形成する。また、このインナーリード側ソルダーレジスト層２１と封止樹脂３２とがその縁部で重複して、封止樹脂３２によって電子部品３０が確実に封止できればよく、通常インナーリード側ソルダーレジスト層２１の幅は０．５〜１０mm程度、好ましくは１．５〜８mm程度である。インナーリード側ソル
ダーレジスト層２１は、上記のような組成を有する樹脂組成物(1)を塗布することにより
形成することができる。この樹脂組成物(1)の塗布厚は、乾燥平均厚で、通常は１〜８０
μｍ、好ましくは５〜６０μｍの範囲内にある。
【００３２】
上記のようにしてインナーリード側ソルダーレジスト層２１を形成した後、このインナーリード側ソルダーレジスト層２１のアウターリード側にアウターリード側ソルダーレジスト層２２を形成する。このアウターリード側ソルダーレジスト層２２は、上記のインナーリード側ソルダーレジスト層２１を形成する樹脂に対して優れた親和性を有すると共にインナーリード側ソルダーレジスト層２１を形成する樹脂を形成する樹脂よりも軟質の樹脂を含有する樹脂組成物(2)を用いて形成される。そして、本発明においてこの樹脂組成
物(2)には、高い難燃性を有しており、難燃性の樹脂を使用するか、および／または難燃
剤を配合する。
【００３３】
このアウターリード側ソルダーレジスト層２２を形成する樹脂の例としては、難燃性ポリイミド系樹脂を挙げることができる。このような樹脂は、インナーリード側ソルダーレジスト層２１を形成する樹脂に対して高い親和性を示す。
【００３４】
上記のような樹脂を有するアウターリード側ソルダーレジスト層２２を形成する樹脂組成物(2)は難燃性を有する。すなわち、本発明の樹脂組成物(2)には難燃剤を配合することもできるし、樹脂自体に変性などにより難燃性を付与することもできる。ここで樹脂組成物(2)に配合することができる難燃剤の例としては、リン系難燃剤および無機系難燃剤を
挙げることができる。ここでリン系難燃剤の例としては、リン酸アンモニウム、トリクレジスホスフェート(TCP)、トリエチルホスフェート（TEP）、トリス(β-クロロエチル)ホ
スフェート（TCEP）、トリスクロロエチルホスフェート（CLP）、トリスジクロロプロピ
ルホスフェート（CRP）、クレジルジフェニルホスフェート（CDP）、キシレニルジフェニルホスフェート（XDP）、酸性リン酸エステルおよび含窒素リン化合物を挙げることがで
きる。さらに、無機系難燃化剤の例としては、赤リン、酸化スズ、三酸化アンチモン、水酸化ジルコニウム、メタホウ酸バリウム、水酸化アルミニウムおよび水酸化マグネシウムを挙げることができる。本発明において、これらの難燃剤は、単独であるいは組み合わせて使用することができる。
【００３５】
特に本発明で難燃剤を配合して樹脂組成物(2)を難燃性にする場合には、難燃剤として
、リン系難燃剤が好ましく、さらに含窒素リン系化合物が好ましい。本発明で難燃剤として使用することができる含窒素リン系化合物としてホスファゼン化合物を挙げることができる。
【００３６】
本発明でアウターリード側ソルダーレジスト層２２を形成する樹脂組成物(2)中に、上
述の樹脂１００重量部に対して上記のような難燃剤を通常は０．０１〜７０重量部の範囲内の量、好ましくは１０〜６０重量部の反内の量で配合することにより、得られるアウターリード側ソルダーレジスト層２２に好適な難燃性を賦与することができる。
【００３７】
なお、このアウターリード側ソルダーレジスト層２２を形成する樹脂組成物(2)もスク
リーン印刷技術を利用して塗布することが、樹脂組成物(2)は、有機溶剤溶液あるいは有
機溶剤分散液として使用される。
【００３８】
上記のように難燃性を有するか難燃剤を含有することにより形成されるアウターリード側ソルダーレジスト２２は高い難燃性を呈する。本発明ではアウターリード側ソルダーレジスト層は、通常はインナーリード側ソルダーレジスト層よりも軟質の樹脂を使用して形成される。耐折性はMIT屈曲テストで１０回以上、好ましくは５０回以上がよい。
【００３９】
入力側アウターリード端子から入力側インナーリード端子に至る領域では、このプリント配線基板を折り曲げて使用する場合の折り曲げ部に折り曲げ部ソルダーレジスト層を形成してもよい。すなわち、本発明のプリント配線基板において折り曲げ部を形成する場合には、より軟質な樹脂を用いて折り曲げ部ソルダーレジスト層を形成することもできる。
【００４０】
このように折り曲げ部ソルダーレジスト層を形成することにより、折り曲げ部において、配線パターンとソルダーレジスト層とが密着した状態でプリント配線基板を折り曲げることができ、しかもこの折り曲げ部において配線パターンに断線などが生じにくくなる。
【００４１】
本発明のプリント配線基板１０は、上記のようにソルダーレジスト層が、インナーリード側ソルダーレジスト層２１、アウターリード側ソルダーレジスト層２２に区分けして形成されており、これらのソルダーレジストはいずれも反りが小さく、また、これらのソルダーレジスト層の内アウターリード側ソルダーレジスト層２２には難燃剤が配合されている。このように難燃剤を含有するアウターリード側ソルダーレジスト層２２は、ソルダーレジスト層全体の面積を１００％とすると、通常は、２０〜９９％、好ましくは４５〜９５％の面積を占有する。このような面積占有率でアウターリード側ソルダーレジスト層２２を形成することにより、このプリント配線基板全体を難燃性にすることができる。すなわち、上記の割合で難燃性ソルダーレジスト層２２を形成することにより、本発明のプリント配線基板はUL94V規格のV=０の難燃性を有するようになる。従って、本発明のプリン
ト配線基板は、印加電圧が６０V以上になるPDP用のプリント配線基板として好適に使用することができる。
【００４２】
上記のように複数のソルダーレジスト層を有する本発明のプリント配線基板１０は、配線パターン１３を形成した後、スクリーン印刷技術などを利用して、難燃性且つ反りが小さくて封止樹脂との親和性（密着性）のよいソルダーレジスト、難燃性且つ反りが小さくて耐折性に優れたソルダーレジスト、さらに必要により、折り曲げ部に難燃性の軟質ソルダーレジストを、それぞれ独立に塗布し、次いでそれぞれ加熱することにより塗布したソルダーレジストをそれぞれ硬化させることにより製造することができる。
【００４３】
上記のようなスクリーン印刷技術を利用したソルダーレジストの塗布に際しては、図３に示すように、先に塗布することにより形成されたソルダーレジスト層の縁部に、後に塗布するソルダーレジスト層の縁部を重ねて、ソルダーレジスト重複部分２４を形成することができる。図３にはインナーリード側ソルダーレジスト層２１を形成した後、アウターリード側ソルダーレジスト層２２を形成した例が示されているが、これとは逆にアウターリード側ソルダーレジスト層２２を形成した後、インナーリード側ソルダーレジスト層２１を形成することもできる。このようにしてはインナーリード側ソルダーレジスト層２１とアウターリード側ソルダーレジスト層２２とを形成すると、インナーリード側ソルダーレジスト層２１の縁部と、アウターリード側ソルダーレジスト層２２の縁部とが重なってソルダーレジスト重複部分２４が形成されている。このようなソルダーレジスト重複部分２４は、その平均幅が通常は１００〜２０００μｍ、好ましくは２００〜５００μｍの範囲内にすることが好ましい。図３には、インナーリード側ソルダーレジスト層２１の縁部にアウターリード側ソルダーレジスト層２２の縁部が重なった態様が示されているが、この重なりが逆であってもよい。このように隣接するソルダーレジスト層との縁部でソルダーレジスト重複部分２４が形成されるように樹脂組成物(1)、樹脂組成物(2)を塗設することにより、これらの樹脂組成物の重複塗設部分ではソルダーレジスト層の特性が不連続に変化せず、しかも隣接するソルダーレジスト層間で剥離などが発生しにくくなる。すなわち、ソルダーレジストの形成素材が変化しても、その素材の変化に伴うソルダーレジスト層の特性が急激に変化せず、徐々に変化するために、それぞれのソルダーレジスト層の境界部分にある配線パターンに過度の負担がかからず、配線パターン１３が損傷を受けるのを有効に防止できる。
【００４４】
上記のようにソルダーレジストをそれぞれ塗布した後、それぞれ加熱してソルダーレジスト形成樹脂をそれぞれ硬化させることにより、ソルダーレジスト層が形成される。上記のようにして形成されるソルダーレジスト層の厚さに特に制限はなく、通常のソルダーレジスト層の厚さと同様に、平均厚さで通常は１〜８０μｍ、好ましくは５〜６０μｍ程度にする。また、インナーリード側ソルダーレジスト層２１、アウターリード側ソルダーレジスト層２２の厚さは特に変える必要性はなく、通常は上記の範囲内の厚さにされるが、例えば折り曲げ性などを考慮してソルダーレジスト層ごとにその厚さを変えることもできる。なお、キュアされたソルダーレジスト層に隣接して異なるソルダーレジスト層を形成するので、この場合、重なり合ったソルダーレジストそう２４の厚みは他の領域より少し厚めとなるが平均厚さで１０〜１００μｍ、好ましくは２０〜７０μｍにするのがよい。
【００４５】
このようにしてソルダーレジスト層を形成した後、ソルダーレジスト層から露出したインナーリード１４およびアウターリード１５の表面をメッキ処理する。ここでメッキ処理としては、スズメッキ、金メッキ、ニッケル-金メッキ、ハンダメッキ、鉛フリーハンダ
メッキを挙げることができる。なお、上記メッキ処理を行う場合、ソルダーレジストを塗布する前に配線パターンに薄いメッキ層を形成し、この薄いメッキ層の上にソルダーレジスト層を形成し、されにソルダーレジスト層から露出している接続端子に再びメッキ処理を施してもよい。こうしたメッキ層の厚さは、メッキの種類によって適宜選択することができるが、メッキ層の合計の厚さを、通常は０．２〜０．８μｍ、好ましくは０．３〜０．６μｍの範囲内の厚さに設定される。
【００４６】
上記のようにして形成されたプリント配線基板１０の電子部品実装部１６に電子部品３０を配置して、電子部品３０に形成されたバンプ電極３１とインナーリード１５とを接合する。こうして電子部品３０のバンプ電極３１をインナーリード１５に接合した後、少なくとも電子部品３０とインナーリード１５との接合部分を封止樹脂３２で封止する。ここで封止樹脂３２としては、熱硬化樹脂およびUV硬化性樹脂等を使用することができ、具体的にはエポキシ樹脂、ウレタン系樹脂、アクリル系樹脂、ポリイミド系樹脂などを使用することができる。
【００４７】
ここで封止樹脂３２は、インナーリード側に形成されたインナーリード側ソルダーレジスト層２１の表面に封止樹脂重複部分３３を形成するように配置することが好ましい。この封止樹脂重複部３３の幅は通常は１００〜３０００μｍ、好ましくは２００〜２０００μｍの範囲内にある。インナーリード側ソルダーレジスト層２１は、封止樹脂３２と親和性が高く、上記のようにして封止樹脂重複部３３を形成することにより、封止樹脂３２とインナーリード側ソルダーレジスト層２１とが一体化して、電子部品３０のバンプ電極３１とインナーリード１５との接合部分を強固に保持することができる。なお、封止樹脂３２は、電子部品３３と絶縁フィルム１１との間にも充填され、さらに電子部品３３の上面も被覆することもできる。
【００４８】
このようにして形成された半導体装置は、難燃性を有するインナーリード側ソルダーレジスト層および高い難燃性を有するアウターリード側ソルダーレジスト層が形成されているので、全体として難燃性を呈する。さらに、インナーリード側ソルダーレジスト層２１は、封止樹脂３２との親和性が高いので、電子部品３０を実装した後、接合部分を封止する封止樹脂３２とインナーリード側ソルダーレジスト層２１とが一体化して信頼性の高い半導体装置を得ることができる。
【００４９】
そして、このような構成を有する半導体装置は、ソルダーレジスト層２１中に難燃剤が配合されているので、本発明の半導体装置自体の難燃性もUL94V規格でV=０の高い難燃性
を有している。従って、本発明の半導体装置は、印加電圧が６０V以上になるPDP用の半導
体装置として好適に使用することができる。
【００５０】
〔実施例〕
次の本発明のプリント配線基板および半導体装置について実施例を示してさらに詳細に説明するが、本発明はこれらによって限定されるものではない。
【実施例１】
【００５１】
平均厚さ７５μｍのポリイミドフィルム(宇部興産(株)製、ユーピレックスS)の一方の
表面に平均厚さ２５μｍの銅層が形成された三層の基材フィルムを用意した。
この銅層の表面に感光性樹脂層を形成し、この感光性樹脂層を所望のパターンに露光・現像して感光性樹脂からなるパターンを形成した。
【００５２】
このパターンをマスキング材として、銅層を選択的にエッチングすることにより、配線パターンを形成した。
次いで、形成された配線パターンのインナーリード側に、MIT屈曲テストにおける耐折
性が８回である難燃性（V=0）のエポキシ樹脂を含有する樹脂組成物(1)（（株）アサヒ化学研究所製、商品名；CCR-232GF）を用いて厚さ５０μｍのインナーリード側ソルダーレ
ジスト塗布層を形成した。ここでアウターリード側ソルダーレジスト層を形成する樹脂組成物(2)は、難燃性V=0で樹脂成分としてポリイミド樹脂（宇部興産(株)製、商品名：ユピコートFS-510シリーズ）を含み耐折性は６０回であった。
【００５３】
上記のようにして２種類の樹脂組成物(1)、(2)を塗布してソルダーレジスト塗布層を形成したが、それぞれの塗布層が平均幅３５０μｍの重複塗布部分を有するように形成した。
【００５４】
上記のようにして２種類のソルダーレジスト塗布層を形成した後、ソルダーレジスト塗布層を加熱して硬化させてソルダーレジスト層を形成した。
上記のようにして形成された難燃性ソルダーレジスト層全体の面積は１８００mm2であ
り、アウターリード側ソルダーレジスト層の面積は１６００mm2であり、全ソルダーレジ
スト層の面積（１００％）の８９％に相当する。
【００５５】
こうしたソルダーレジスト層を形成した後、インナーリードおよびアウターリードに平均厚さ０．６μｍのスズメッキ層を形成した。
こうして得られたプリント配線基板の難燃性はUL94V規格でV=０であり、高い難燃性を
示した。
【００５６】
上記のようにして製造されたプリント配線基板に、電子部品を実装して半導体装置を製造した。この実装された電子部品をエポキシ樹脂系の封止樹脂を用いて樹脂封止した。封止樹脂と接着性ソルダーレジスト層との重複部分の平均幅は３５０μｍであった。
【００５７】
上記のようにして製造された半導体装置の難燃性はUL94V規格でV=０であり、高い難燃
性を示した。
【産業上の利用可能性】
【００５８】
本発明のＦＣＰやフィルムキャリアテープ等のプリント配線基板には、難燃性を有すると共に封止樹脂との密着性に優れた樹脂を含有する樹脂組成物(１)を用いてインナーリード側ソルダーレジスト層を形成し、このインナーリード側ソルダーレジスト層のアウターリード側に、インナーリード側ソルダーレジスト層との親和性に優れる樹脂を含有すると共に、高い難燃性を有する樹脂組成物(２)を使用してアウターリード側ソルダーレジスト層を形成しているので、プリント配線基板全体として難燃性を呈し、このプリント配線基
板全体の難燃性は、UL-94V規格のV=０あるいはVTM ０を満たす。
【００５９】
さらに、本発明のプリント配線基板に形成されているインナーリード側ソルダーレジスト層は、電子部品の封止樹脂に対して大変高い親和性を有しており、このプリント配線基板に電子部品を実装して封止樹脂で封止した本発明の半導体装置は、封止樹脂とインナーリード側ソルダーレジスト層との境界部においても両者は良好に密着し、剥離などが生ずることはない。しかも、インナーリード側ソルダーレジスト層が難燃性を有し、アウターリード側ソルダーレジスト層が高い難燃性を有するので、本発明の半導体装置は、全体としてUL-94V規格の難燃性がV=０あるいはVTM ０を満たす。
【００６０】
従って、本発明の半導体装置は、印加電圧が６０V以上であるPDP用の半導体装置として好適に使用することができる。
このように本発明のプリント配線基板および半導体装置は、難燃性であるけれども、このようにプリント配線基板に難燃性を賦与することによってもこのプリント配線基板の折り曲げ特性、実装された電子部品の封止樹脂との密着性などの特性が低下しない。
【図面の簡単な説明】
【００６１】
【図１】図１は、本発明のプリント配線基板の例を示す平面図である。
【図２】図２は、本発明のプリント配線基板の例を示す断面図である。
【図３】図３は、本発明のプリント配線基板におけるインナーリード側ソルダーレジスト層とアウターリード側ソルダーレジスト層との境界部分を拡大して示す拡大断面図である。
【符号の説明】
【００６２】
１０・・・プリント配線基板
１１・・・絶縁フィルム
１２・・・スプロケットホール
１３・・・配線パターン
１４・・・アウターリード
１５・・・インナーリード
１６・・・電子部品実装部
２０・・・ソルダーレジスト
２１・・・インナーリード側ソルダーレジスト層
２２・・・アウターリード側ソルダーレジスト層
２４・・・ソルダーレジスト重複部分
３０・・・電子部品
３１・・・バンプ電極
３２・・・封止樹脂
３３・・・封止樹脂重複部分
【図１】
2006073966.tif 000003
【図２】
2006073966.tif 000004
【図３】
2006073966.tif 000005